(57)【要約】【課題】異方性かつ良好な伸縮性、良好な引張強度、及び良好な通気性を有し、適正なコストで製造可能な伸縮性布帛の提供。【解決手段】一態様において、第１糸、第２糸及び第３糸で構成されている経編地であって、前記第１糸及び前記第２糸が弾性糸であり、前記第３糸が非弾性糸であり、前記第１糸の振り幅Ａ、前記第２糸の振り幅Ｂ、及び前記第３糸の振り幅Ｃが、Ａ≦Ｂ、かつＡ≦Ｃ、の関係を満たす、経編地が提供される。別の態様において、上記経編地を含む伸縮性物品が提供される。【選択図】図１
2018131718.tif 000002
【特許請求の範囲】
【請求項１】
第１糸、第２糸及び第３糸で構成されている経編地であって、
前記第１糸及び前記第２糸が弾性糸であり、
前記第３糸が非弾性糸であり、
前記第１糸の振り幅Ａ、前記第２糸の振り幅Ｂ、及び前記第３糸の振り幅Ｃが、Ａ≦Ｂ、かつＡ≦Ｃ、の関係を満たす、経編地。
【請求項２】
前記第１糸がバック糸であり、前記第２糸がミドル糸であり、前記第３糸がフロント糸である、請求項１に記載の経編地。
【請求項３】
前記第１糸の振り幅Ａが２以下である、請求項１又は２に記載の経編地。
【請求項４】
前記第２糸の振り幅Ｂ及び前記第３糸の振り幅Ｃが５以下である、請求項１〜３のいずれか一項に記載の経編地。
【請求項５】
前記第１糸がチェインステッチの編組織で配置されている、請求項１〜４のいずれか一項に記載の経編地。
【請求項６】
前記第１糸の少なくとも一部が０−１／１−０の編組織に従って配置されている、請求項１〜５のいずれか一項に記載の経編地。
【請求項７】
前記第１糸が０−１／１−０の編組織に従って配置されている、請求項６に記載の経編地。
【請求項８】
前記第２糸が０−０／Ｎ−Ｎ又は０−１／Ｎ−Ｎ又はＮ−Ｎ／１−０又はＮ−Ｎ／０−０、前記第３糸が１−０／（Ｍ−１）−Ｍ、の編組織にそれぞれ従って配置されており、１≦Ｎ≦５、１≦Ｍ≦５である、請求項１〜７のいずれか一項に記載の経編地。
【請求項９】
前記Ｎと前記Ｍとが等しい、請求項８に記載の経編地。
【請求項１０】
前記第１糸及び前記第２糸が、それぞれ、ポリウレタン及びポリエーテル・エステルからなる群から選択される１種以上を含む、請求項１〜９のいずれか一項に記載の経編地。
【請求項１１】
前記第３糸が、ポリエステル、ポリオレフィン、ポリアミド、アクリル、セルロース、ウール、及びリネンからなる群から選択される１種以上を含む、請求項１〜１０のいずれか一項に記載の経編地。
【請求項１２】
経方向において、伸長率１００％で伸長したときの伸長応力が、０．４Ｎ／２５ｍｍ〜６Ｎ／２５ｍｍである、請求項１〜１１のいずれか一項に記載の経編地。
【請求項１３】
経方向において、伸長率１００％で伸長した後に伸長率５０％まで戻したときの伸長応力が、０．１Ｎ／２５ｍｍ〜４Ｎ／２５ｍｍである、請求項１〜１２のいずれか一項に記載の経編地。
【請求項１４】
通気度が、１０ｃｍ3／ｃｍ2／秒〜１０００ｃｍ3／ｃｍ2／秒である、請求項１〜１３のいずれか一項に記載の経編地。
【請求項１５】
請求項１〜１４のいずれか一項に記載の経編地を含む伸縮性物品であって、衛生用品、医療用品、スポーツ用品、下着、及び寝具からなる群から選択される、伸縮性物品。
【発明の詳細な説明】
【技術分野】
【０００１】
本発明は、経編地、及びこれを含む伸縮性物品に関する。
【背景技術】
【０００２】
従来、良好な伸縮性を有する編地として、２枚筬経編地等の経編地が用いられてきた。例えば、フロント糸に非弾性糸を用いるとともにバック糸に弾性糸を用いた経編地は良好な伸縮性を有する。しかし、一般に２枚筬編地はカールし易いことから、製造時には湿熱処理による熱セットを必要とする。この処理は製造コストを大幅に増大させる。
【０００３】
ストレッチ性を有する布帛として、種々の積層体も従来提案されている。
【０００４】
特許文献１は、平均繊維径０．０１〜１μｍの極細繊維からなる繊維構造が少なくとも１層基材に積層されてなることを特徴とする耐水度が５０ｋＰａ以上であり、透湿性が８０００ｇ／ｍ2・２４ｈｒ以上、通気度が０．２ｃｃ／ｍ2・ｓ以上の透湿防水性生地を記載する。
【０００５】
特許文献２は、コンジュゲート繊維からなる編地であって、該コンジュゲート繊維が、伸縮弾性を有するエラストマー樹脂（Ａ）と伸縮弾性を有し永久伸びが２５〜７０％かつ引張伸度が１００〜８００％を持つエラストマー樹脂（Ｂ）とを含み、芯部分に該エラストマー樹脂（Ａ）を鞘部分に該エラストマー樹脂（Ｂ）を含み、繊維断面における芯部分と鞘部分の面積比が９５：５〜４０：６０であり、該編地のカバーファクター（ＣＦ）が３０〜８０％、かつ、ｑmax値が０．２Ｊ／ｓｅｃ／ｃｍ2以上であることを特徴とする接触冷感に優れた編地を記載する。
【０００６】
特許文献３は、第一ひだ付け可能基層（１２）及び前記第一ひだ付け可能基層に多数の第一固定部位（１６）で固定されたマルチストランド弾性糸（１４）を含んでなる伸縮性ウエブ（１０）であって、各第一固定部位で前記第一ひだ付け可能基層（１２）の一部分が前記マルチストランド弾性糸のストランド（１８）の間を通過している伸縮性ウエブ（１０）を記載する。
【０００７】
特許文献４は、少なくとも１本の伸縮性糸が不織布を貫通して緯方向で編目連結されて緯編目列を形成していることを特徴とするストレッチ不織布を記載する。
【０００８】
特許文献５は、２層のシート材間に複数本の弾性部材を伸長状態で導入し、前記弾性部材が配されていない部位において前記２層のシート材を接合する接合部を前記シート材面に関し前記弾性部材の伸縮方向及びそれに直交する方向に間欠的に配列して形成する複合伸縮部材の製造方法を記載する。
【０００９】
特許文献６は、長手方向へ延びる実質的に非伸縮性のシート部材と、前記長手方向へ延びていて該長手方向と交差する幅方向へ所与寸法離間して並ぶ複数条の伸縮性弾性部材とから構成され、前記弾性部材が前記シート部材に前記長手方向へ伸長状態で取り付けられた伸縮性複合シートにおいて、前記複合シートは、前記シート部材と前記弾性部材とが前記長手方向へ交互に起伏を繰り返すことにより形成された多数の襞を有し、前記襞が、前記幅方向へ実質的に連続して延び、かつ、前記長手方向へ略等間隔で並んでいることを特徴とする前記伸縮性複合シートを記載する。
【００１０】
特許文献７は、弾性フィルムと、該フィルムの各面に超音波接合した不織布とを有する積層体であって、約２％以下の平面接合領域を有する前記積層体を記載する。
【００１１】
特許文献８は、少なくとも三つの層(１，６，１８)を具備してなる弾性的に伸長可能なラミネート(１９)を製造する方法であって、
ａ)第１の非弾性繊維不織ウェブ(１)と、弾性フィルム(６)とを具備してなる第１のラミネート(８)を製造することと、
ｂ)前記第１のラミネート(８)を弾性的に伸長可能なものとするために、少なくとも一方向への漸進的な伸長によって、前記第１のラミネート(８)を活性化させることと、
ｃ)少なくとも一方向へ、１０〜２００％まで、活性化させられた前記第１のラミネート(８)を伸長させることと、
ｄ)第２の非弾性不織ウェブ(１８)に対して、伸長させられた前記第１のラミネート(８)を積層することと、
を具備することを特徴とする方法を記載する。
【００１２】
特許文献９は、２つのスキン層と、これらの間にサンドイッチされたエラストマー性コア層とを含む多層フィルムを提供することであって前記多層フィルムが機械幅方向に活性化されていることと、
前記スキン層の変形限界を超えて前記多層フィルムを機械方向に延伸することと、
前記多層フィルムが機械方向に延伸された状態で前記多層フィルムにウェブ層を積層することと、
前記多層フィルムを復元させて伸張可能なウェブ積層体を形成することと、
を含む、伸張可能なウェブ積層体の作製方法を記載する。
【先行技術文献】
【特許文献】
【００１３】
【特許文献１】特開２００８−２１３３９１号公報
【特許文献２】特開２００８−２３１６１６号公報
【特許文献３】特表２００５−５１４２４４号公報
【特許文献４】特開平８−８１８６６号公報
【特許文献５】特開２０１０−２６０３２３号公報
【特許文献６】特開２００２−３７１４５６号公報
【特許文献７】特開２０１０−１９５０４４号公報
【特許文献８】特表２００９−５３６８８８号公報
【特許文献９】特表２０１５−５２９５８１号公報
【発明の概要】
【発明が解決しようとする課題】
【００１４】
近年、衛生用品、医療用品、スポーツ用品等の用途における伸縮性物品に使用するための伸縮性布帛には、通気性と良好な伸縮性との両立が求められている。また、例えば、穿くタイプのおむつのウエスト部用等の特定用途において、異方性かつ良好な伸縮性（例えば、ＭＤ（Ｍａｃｈｉｅ  Ｄｉｒｅｃｔｉｏｎ）方向の伸縮性がＣＤ（Ｃｒｏｓｓ  Ｄｉｒｅｃｔｉｏｎ）方向の伸縮性と比べて顕著に大きい）、良好な機械強度及び良好な通気性を有する伸縮性布帛を適正なコストで製造することが求められている。
【００１５】
しかし、例えば弾性糸のストランドが不織布上に形成されてなる積層体では、不織布が伸縮性を有さないため伸縮性が小さいこと、また不織布は弾性糸が延伸状態にあるときに当該弾性糸と接着されるため、得られた積層体において不織布がしわになることが問題である。しわは、外観の点でも、使用者の身体に跡を付けてしまうという点でも望ましくない。一方、例えば弾性フィルムと不織布との積層体は、より大面積の伸縮性積層体として形成できる点で有利であるが、フィルムは通気性が良好でなく、またフィルムと不織布との積層体は製造コストが高いという問題がある。また、これらの積層体では、伸縮性に異方性を持たせることが難しいことも問題である。以上のように、異方性かつ良好な伸縮性と、良好な機械強度と、良好な通気性とを同時に満足でき、かつ適正なコストで製造可能な伸縮性布帛は得られていないのが現状である。
【００１６】
本開示は、上記の課題を解決し、異方性かつ良好な伸縮性、良好な機械強度、及び良好な通気性を有し、適正なコストで製造可能な伸縮性布帛としての経編地、及びこれを含む伸縮性物品を提供することを一つの目的とする。
【課題を解決するための手段】
【００１７】
本発明の一態様は、
第１糸、第２糸及び第３糸で構成されている経編地であって、
前記第１糸及び前記第２糸が弾性糸であり、
前記第３糸が非弾性糸であり、
前記第１糸の振り幅Ａ、前記第２糸の振り幅Ｂ、及び前記第３糸の振り幅Ｃが、Ａ≦Ｂ、かつＡ≦Ｃ、の関係を満たす、経編地を提供する。
【００１８】
本発明の別の態様は、
本発明の一態様に係る経編地を含む伸縮性物品であって、衛生用品、医療用品、スポーツ用品、下着、及び寝具からなる群から選択される、伸縮性物品を提供する。
【発明の効果】
【００１９】
上記手段によれば例えば、異方性かつ良好な伸縮性、良好な機械強度、及び良好な通気性を有し、適正なコストで製造可能な伸縮性布帛としての経編地、及びこれを含む伸縮性物品を提供することが可能になる。
【図面の簡単な説明】
【００２０】
【図１】本開示の経編地の編組織の例を示す図である。
【図２】本開示の経編地の編組織の例を示す図である。
【発明を実施するための形態】
【００２１】
以下、本発明の典型的な態様について説明するが、本発明はこれらの態様に限定されるものではない。なお本開示で示す特性値は、特記がない限り、本開示の［実施例］の項に記載される方法又はこれと同等であることが当業者に理解される方法に従って測定される値である。
【００２２】
一態様において、本開示の経編地は、第１糸、第２糸及び第３糸で構成されている。このような３枚筬経編地においては、例えば２枚筬経編地で生じるようなカールの問題が生じにくいため、熱セット等の製造時の平坦化処理が必須ではなく、製造コストの点で有利である。一態様において、本開示の経編地は、単独で（すなわち、弾性フィルム、不織布等の他の部材と積層されることなく）使用されることができ、良好な通気性の点で有利である。
【００２３】
一態様において、第１糸及び第２糸は弾性糸であり、第３糸は非弾性糸であり、第１糸の振り幅Ａ、第２糸の振り幅Ｂ、及び第３糸の振り幅Ｃは、Ａ≦Ｂ、かつＡ≦Ｃ、の関係を満たす。
【００２４】
第１糸と第２糸が共に０−０／Ｎ−Ｎ等である場合のようにほぼ同じ振り幅である形態は経方向の伸縮性が大きく、緯方向の伸縮性が小さいことが期待される。更には、振り幅が相対的に小さい弾性糸（第１糸）、振り幅が相対的に大きい弾性糸（第２糸）、及び振り幅が相対的に大きい非弾性糸（第３糸）の組合せは、経方向の伸縮性が大きく、緯方向の伸縮性が小さく、かつカールが抑制された経編地を得る点で有利である。第２糸は良好な伸縮性に寄与し、第３糸は良好な機械強度に寄与する。また、第１糸は、経方向においては、弾性糸であることで大きい伸縮性に寄与し、一方緯方向においては、振り幅が小さいことで小さい伸縮性に寄与する。弾性糸として第１糸及び第２糸が存在することは、伸縮性の確保とカール防止との両立の点で有利である。理論に拘束されることを望まないが、第１糸及び第２糸の存在によってカールが良好に防止される理由としては下記が考えられる。経編地が本開示のものと異なり例えば弾性糸である第１糸及び非弾性糸である第３糸のみで構成されている場合には、第１糸の弾性に起因してカールが生じやすい。弾性糸は主として糸の進行方向に伸縮するため、第１糸によって経方向に大きな伸縮性を有するため、この経方向への伸縮が厚み方向に及ぶことでカールすると考えられる。一方、本開示の経編地では第１糸及び第２糸が存在するため、経方向と緯方向の両方にある程度の伸縮性を有する。振り幅の小さい（すなわち緯方向の広がりが小さい）第１糸の近傍に、振り幅の比較的大きい第２糸が配置されることから、第２糸が緯方向に収縮すると、第１糸の近傍を経方向に沿ってやや厚くする状態になり、経編地が経方向の収縮によるカールを抑制するように経編地を支持する作用を有すると考えられる。また、第３糸の振り幅と第２糸の振り幅が比較的近傍であることから、第２糸が緯方向へ伸縮しすぎないよう抑制することで、経編地が経方向の収縮によるカールを抑制するように経編地を支持する作用を有すると考えられる。
【００２５】
一態様において、第１糸がバック糸であり、第２糸がミドル糸であり、第３糸がフロント糸である。これにより、非弾性糸である第３糸を編地表面に露出させて編地表面に滑りのよい良好な肌触りを与えることができる。
【００２６】
好ましい態様において、第１糸の振り幅Ａは２以下である。好ましい態様において、第１糸はチェインステッチの編組織（編パターン）で配置されている。これらの態様によれば、経編地に対して特に良好なカール防止性及び機械強度が与えられる。好ましい態様において、第１糸の編組織は開き目のチェインステッチ（鎖編）であり、このことは経編地の良好な平坦性、経方向の良好な伸縮性、及び良好な通気性に寄与する。
【００２７】
好ましい態様において、良好な機械強度と緯方向における小さい伸縮性とを得る観点から、第２糸の振り幅Ｂ及び第３糸の振り幅Ｃは５以下である。
【００２８】
好ましい態様において、第２糸は挿入糸である。これにより、経編地に対して特に良好な伸縮性及び通気性が与えられる。
【００２９】
好ましい態様において、第３糸の編組織は閉じ目部分を有する。この閉じ目部分は経編地の良好な機械強度と緯方向における小さい伸縮性に寄与する。好ましい態様において、第３糸の編組織は閉じ目のみからなる。好ましい態様において、第３糸の編組織はチェインステッチ部分を有さず、このことは経編地の良好な通気性及び経方向の良好な伸縮性に寄与する。
【００３０】
好ましい態様においては、第１糸の少なくとも一部が０−１／１−０の編組織に従って配置されている。好ましい態様において、第１糸は０−１／１−０を含む編組織として、たとえば０−１／１−０／１−０／０−１や、また開き目だけでなく閉じ目のチェインステッチを含んでもよい。なかでも０−１／１−０であることによって、経方向への十分な伸縮性に寄与する。
【００３１】
好ましい態様においては、第２糸が０−０／Ｎ−Ｎ又は０−１／Ｎ−Ｎ又はＮ−Ｎ／１−０又はＮ−Ｎ／０−０、かつ第３糸が１−０／（Ｍ−１）−Ｍの編組織にそれぞれ従って配置されている。一態様において、第２糸及び第３糸について、１≦Ｎ≦５（Ｎは整数）且つ１≦Ｍ≦５（Ｍは整数）であり、好ましい態様において、Ｎ及びＭは２以上、又は３以上、又は４以上である。ＮとＭとが等しい又は近しい値である、すなわち第２糸と第３糸との振り幅がほぼ同じであることは、良好なカール防止性の点で特に有利である。好ましい態様において、ＮとＭとは等しい。
【００３２】
図１及び２は、本開示の経編地の編組織の例を示す図である。図１及び２では、第１糸１Ａ，１Ｂ，１Ｃが０−１／１−０、第２糸２Ａ，２Ｂ，２Ｃ，２Ｄ，２Ｅが０−０／３−３、かつ第３糸３Ａ，３Ｂ，３Ｃ，３Ｄ，３Ｅが１−０／２−３の編組織を有する場合を示しており、図１では第１〜３糸の編組織を別個に示し、図２では第１〜３糸の編組織を重ねて示している。なお、第２糸が０−１／３−３、３−３／１−０、３−３／０−０の場合に比べて、０−０／３−３はカール防止性の点で有利であることが見込まれるが、経編地の手触の点では０−１／３−３、３−３／１−０、３−３／０−０が良好であることが見込まれる。
【００３３】
好ましい態様において、第１糸、第２糸及び第３糸は、それぞれ、全通し、又は１インｎアウト（ｎは整数）のいずれかの糸配列で糸通しされる。図２では、第１糸１Ａ，１Ｂ，１Ｃが１イン１アウトで、第２糸２Ａ，２Ｂ，２Ｃ，２Ｄ，２Ｅ、及び第３糸３Ａ，３Ｂ，３Ｃ，３Ｄ，３Ｅがそれぞれ全通しである場合を示している。例示の態様において、第１糸及び第２糸の糸配列は、独立に、１インｎアウト（ｎは整数）とされる。第１糸及び第２糸において糸配列を１インｎアウト（ｎは整数）としたときのｎの値は、小さい方が経編地の機械強度において有利であるが大きい方が伸縮性及び通気性において有利である。上記ｎの値は、経編地の所望の特性に応じて第１糸及び第２糸でそれぞれ独立して設計することができる。好ましい態様においては、第１糸及び第２糸において、上記ｎが、それぞれ独立に、１〜１６又は１〜８の範囲とされることができる。好ましい態様において、第３糸の糸配列は、経編地の良好な機械強度及び平坦性の観点から全通しとされる。
【００３４】
好ましい態様においては、第１糸及び第２糸が、それぞれ、ポリウレタン、及びポリエーテル・エステルからなる群から選択される１種以上を含む。好ましい態様においては、第１糸及び第２糸が、それぞれ、ポリウレタンを含み、又はポリウレタンからなる。
【００３５】
好ましい態様においては、第３糸が、ポリエステル、ポリオレフィン、ポリアミド、アクリル、セルロース（例えば、レーヨン等の再生セルロース、及びコットン等の天然セルロース）、ウール、及びリネンからなる群から選択される１種以上を含む紡績糸又はフィラメント糸である。好ましい態様においては、第３糸が、ポリエステルを含み、又はポリエステルからなる。
【００３６】
好ましい態様においては、経方向において、経編地を伸長率１００％で伸長したときの伸長応力が、伸縮性物品としての良好な性能（例えば、使用者の身体へのフィット性等）を得る観点から、約０．４Ｎ／２５ｍｍ以上、又は約０．５Ｎ／２５ｍｍ以上であり、伸縮性物品としての良好な性能（例えば、着用し易さ等）を得る観点から、約６Ｎ／２５ｍｍ以下、又は約５Ｎ／２５ｍｍ以下である。
【００３７】
好ましい態様においては、経方向において、経編地を伸長率１００％で伸長した後に伸長率５０％まで戻したときの伸長応力が、伸縮性物品としての良好な性能（例えば、使用者の身体へのフィット性等）を得る観点から、約０．１Ｎ／２５ｍｍ以上、又は約０．２Ｎ／２５ｍｍ以上であり、伸縮性物品としての良好な性能（例えば、良好な着用感等）を得る観点から、約４Ｎ／２５ｍｍ以下、又は約３．５Ｎ／２５ｍｍ以下である。
【００３８】
好ましい態様においては、経編地の通気度が、良好な通気性の観点から、約１０ｃｍ3／ｃｍ2／秒以上、又は約５０ｃｍ3／ｃｍ2／秒以上であり、経編地の良好な機械強度も得る観点から、約１０００ｃｍ3／ｃｍ2／秒以下、又は約６００ｃｍ3／ｃｍ2／秒以下である。
【００３９】
本開示の別の態様は、本開示の一態様に係る経編地を含む伸縮性物品を提供する。一態様において、伸縮性物品は、衛生用品（オムツ等）、医療用品（包帯等）、スポーツ用品、下着、及び寝具からなる群から選択される。
【００４０】
本開示の経編地は、特に、経方向（ＭＤ方向）に大きく緯方向（ＣＤ方向）に小さい伸縮性、及び良好な通気性を有することから、例えばおむつのウエスト部や股部、包帯等の用途に特に有用である。
【実施例】
【００４１】
以下、実施例を挙げて本発明の例示の態様を更に説明するが、本発明はこれらの態様に限定されるものではない。
【００４２】
＜評価方法＞
１．５０％伸長応力、１００％伸長応力
テンシロンを用い、経方向において経編地を、伸長率５０％で伸長したとき、伸長率１００％で伸長したとき、及び伸長率１００％で伸長した後に伸長率５０％まで戻したときの、伸長応力をそれぞれ測定した。
【００４３】
２．通気度
通気性試験機（株式会社東洋精機製作所製）を用いて通気度を測定した。
【００４４】
＜経編地の作製＞
表１及び下記に示す条件で経編地を作製した。
編機：２８ゲージの３枚筬シングルトリコット編機（カールマイヤー製）
コース数：３０
糸種：表１に示すとおり
なお、糸種の詳細は下記のとおりである。
ＰＵ４４Ｔ（ポリウレタン弾性糸、４４デシテックス）
５６Ｔ２４（ＰＥＴ非弾性糸、５６デシテックス）
８４Ｔ３６及び８４Ｔ３６ＷＬ（ＰＥＴ非弾性糸、８４デシテックス）
【００４５】
【表１】
2018131718.tif 000003
【００４６】
【表２】
2018131718.tif 000004
【００４７】
各実施例に係る経編地はいずれも、良好な伸縮性及び通気性を有し、かつカールが生じなかった。一方、比較例１及び２（いずれも２筬経編地）においてはカールが生じ、比較例３及び４（不織布とフィルムとの積層体）においては通気性が極めて低く、比較例５（不織布）においては１００％伸長時の伸長応力が極めて大きい一方、伸長率１００％で伸長した後に伸長率５０％まで戻したときの伸長応力が極めて小さく、伸縮性能が劣っていた。
【産業上の利用可能性】
【００４８】
本開示の経編地は、衛生用品、医療用品、スポーツ用品、下着、寝具等の用途の伸縮性物品に好適に適用され得る。
【符号の説明】
【００４９】
１Ａ，１Ｂ，１Ｃ    第１糸
２Ａ，２Ｂ，２Ｃ，２Ｄ，２Ｅ    第２糸
３Ａ，３Ｂ，３Ｃ，３Ｄ，３Ｅ    第３糸
【図１】
2018131718.tif 000005
【図２】
2018131718.tif 000006